金属表面の腐食防止コーティングのための方法であって、1第一の段階において、金属表面を洗浄し、且つ随意に前処理剤で処理し、且つ2第二の段階において、段階1により洗浄され且つ随意に前処理された金属表面を、少なくとも1つの結合剤BMおよび少なくとも1つの架橋剤V、並びに少なくとも1つのリン含有腐食防止成分Aを含有するプライマーPでコーティングし、前記Aは、ホスホン酸、モノリン酸および/またはポリリン酸もしくはその無水物、および/またはそのエステルと、少なくとも2つのヒドロキシル基を有する少なくとも1つの化合物Bとの酸エステル化生成物であることを特徴とする前記方法。化合物Bが、2~40個の炭素原子を有することを特徴とする、請求項1に記載の方法。化合物Bが、最長の炭素鎖上で、α位におけるヒドロキシル基と、ω位におけるヒドロキシル基とを有することを特徴とする、請求項1または2に記載の方法。結合剤BMが、少なくとも1つのポリエステル化合物を含有することを特徴とする、請求項1から3までのいずれか1項に記載の方法。結合剤BMが、10~200mgKOH/gのOH価を有する少なくとも1つの成分を含有することを特徴とする、請求項1から4までのいずれか1項に記載の方法。架橋剤Vが、少なくとも1つのメラミン化合物を含有することを特徴とする、請求項1から5までのいずれか1項に記載の方法。プライマーPを、硬化後に1μm~15μmの乾燥層厚が得られるようなウェット層厚で適用することを特徴とする、請求項1から6までのいずれか1項に記載の方法。金属テープのコーティング方法であって、以下の工程段階a請求項1から7までのいずれか1項に記載の方法によって、プライマーPを、洗浄され且つ随意に前処理された金属表面上に施与する段階、b前記プライマーPから形成された層を、随意に乾燥および/または硬化させる段階、c段階bによって随意に乾燥および/または硬化されたプライマー層上にトップコートDを塗布する段階、およびdプライマーP層とトップコートD層とを一緒に硬化させる段階を含むことを特徴とする前記方法。工程段階dによって、プライマーP層とトップコートD層とを一緒に硬化させることを、150~280°Cのピーク金属温度PMTで実施することを特徴とする、請求項8に記載の方法。コーティングされる金属基材が、鉄、鋼、亜鉛または亜鉛合金、マグネシウムまたはマグネシウム合金、アルミニウムまたはアルミニウム合金の群から選択されることを特徴とする、請求項1から9までのいずれか1項に記載の方法。